FR 2896250 A1 20070720 FR 0600297 A 20060113 [Domaine de l'invention] La présente invention concerne un agent d'aide à l'extrusion (en Anglais, processing aid ) c'est-à-dire un additif qui permet de réduire ou d'éliminer les défauts de surface qui apparaissent lorsqu'on extrude une résine thermoplastique. L'agent d'aide à l'extrusion (ou agent d'extrusion dans la suite de la demande) comprend au moins un PVDF hétérogène (A) et au moins un agent d'interface (B), qui sont éventuellement dilués dans une polyoléfine (C). [Le problème technique] Au cours de l'extrusion de résines thermoplastiques, en particulier les polyoléfines, notamment sous forme de films, des irrégularités d'écoulement peuvent apparaître à la sortie de la filière de l'extrudeuse ce qui entraîne des défauts de surface et parfois l'altération des propriétés mécaniques et/ou optiques. Ce phénomène apparaît surtout lorsqu'on dépasse un taux de cisaillement critique. En dessous du taux critique, les extrudés sont lisses alors qu'au-dessus, on observe des défauts de surface. Ces défauts, qu'on appelle "melt fracture", se présentent sous plusieurs formes. A taux de cisaillement légèrement supérieur au taux critique, les films obtenus par extrusion-soufflage perdent leur transparence et leur brillance. Pour des taux nettement supérieurs (c'est-à-dire à productivité plus élevée), des défauts d'homogénéité avec des zones lisses dans une surface rugueuse apparaissent. Ces défauts diminuent de manière significative les propriétés optiques et/ou mécaniques du film. Les mêmes phénomènes peuvent être observés sur des joncs extrudés. Lorsque la surface des joncs perd en brillance et devient terne et rugueuse. elle est souvent comparée à une "peau d'orange". On ajoute souvent à une résine thermoplastique une charge minérale ou organique. Par exemple, la silice peut être utilisée comme agent anti-bloquant ( anti-blocking agent ), le noir de carbone ou des pigments minéraux sont utilisés pour teinter la résine. Or l'ajout d'une charge a tendance à favoriser l'apparition des défauts de surface. Dans ce cas, les agents d'extrusion proposés dans l'art antérieur ne sont pas très efficaces, c'est-à-dire qu'ils ne permettent pas de réduire significativement les défauts d'extrusion ou bien il est nécessaire d'en ajouter en plus grande quantité que l'agent d'extrusion décrit dans la présente demande. [L'art antérieur] Dans le brevet US 3334157, l'incorporation du polytetrafluoroéthylène améliore les propriétés optiques d'un film de polyéthylène. Dans US 2003/0236357, un fluoropolymère est utilisé comme agent d'aide à la 10 mise en oeuvre en combinaison avec un agent d'interface. Selon les brevets US 4855360, US 5587429, WO 00/44829 et WO 02/066544, un fluoroélastomère en combinaison avec un polyoxyalkylène (polyoxyéthylène glycol désigné aussi par PEG) est utilisé pour améliorer la transformation des 15 polymères hydrocarbonés. Dans US 5015693, le PEG et le fluoropolymère peuvent être mélangés à l'aide d'une extrudeuse ou un mélangeur Banburry, tous les deux étant à l'état fondu avant d'être introduit dans la matière à extruder. Les organophosphates ou organophosphites en combinaison avec un fluoroélastomère ont été décrits dans les brevets US 4983677 et US 4863983 pour améliorer également la transformation des polymères hydrocarbonés. 25 Aucun de ces documents ne mentionne un PVDF hétérogène. On a maintenant découvert que le mélange d'un PVDF hétérogène et d'un agent d'interface conduit à un agent d'extrusion plus efficace que les agents d'extrusion déjà décrits ou commercialisés. 20 30 [Figures] La figure 1/3 correspond à un graphe sur lequel est portée la température de fusion de PVDF (en C) en fonction de la teneur en comonomère, exprimée en % molaire et désignée par m. La droite 1 correspond aux PVDF homogènes. Les droites 2, 3 , 4 et 5 correspondent respectivement aux relations 172-340 m, 172-269 m, 172-203 m et 172-138 m qui sont explicitées plus loin dans la définition du PVDF hétérogène. La figure 2/3 illustre le fonctionnement d'une presse à granuler. Le produit ou le mélange de produits à granuler forme une couche B qui est constamment écrasée par le galet C, c'est-à-dire précomprimé et pressé dans les canaux de compression D de la filière perforée A. Un granulé cylindrique E sort ensuite au-dessous de la filière A. Un dispositif de coupe F, situé en-dessous de la filière A, permet d'obtenir des granulés à la longueur désirée. La figure 3/3 illustre les résultats obtenus avec différents agents d'extrusion notés MM-1 à MM-4. Elle représente la pression relevée à la sortie de la filière en fonction de la durée d'extrusion.20 [Brève description de l'invention] L'invention est relative à un agent d'extrusion comprenant au moins un PVDF hétérogène (A) et au moins un agent d'interface (B), éventuellement dilués dans une polyoléfine (C). Le rapport pondéral (A) / (B) est compris entre 10/90 5 et 90/10, préférence entre 30/70 et 70/30, mieux encore entre 40/60 et 60/40. Lorsque (A) et (B) sont dilués dans une polyoléfine (C), la proportion en poids de (A) et (B) est de 1 à 30%, de préférence de 1 à 10%, préférentiellement de 1,5 à 10%, encore plus préférentiellement de 2 à 10% pour respectivement de 10 70 à 99%, de préférence de 90 à 99%, préférentiellement de 90 à 98,5%, encore plus préférentiellement de 90 à 98% de (C). L'agent d'extrusion est utilisé pour réduire ou éliminer les défauts de surface qui apparaissent lors de l'extrusion d'une résine thermoplastique (D). Celle-ci peut 15 être une polyoléfine, une résine styrénique, un polyester ou un PVC. Elle peut être aussi éventuellement chargée, c'est-à-dire contenir des particules organiques ou minérales dispersées. L'invention pourra être mieux comprise à la lecture de la description détaillée 20 qui va suivre, des exemples de mise en oeuvre non limitatifs de celle-ci, et à l'examen des figures annexées. [Description détaillée de l'invention] On désigne par PVDF, un polymère renfermant en poids au moins 50%, avantageusement au moins 75%, de fluorure de vinylidène VDF (CH2=CF2). On désigne par PVDF hétérogène un copolymère du VDF et d'au moins un comonomère qui se caractérise par le fait que les chaînes de polymère présentent une distribution en teneur moyenne en comonomère qui est multimodale ou étalée. Le terme multimodal n'est pas à entendre comme dans le document US 6277919 qui fait référence à un polymère fluoré caractérisé par des fractions de différentes masses moléculaires. Le PVDF hétérogène comprend donc des chaînes de polymère riches en comonomère et des chaînes comprenant presque pas ou peu de comonomère. Cette répartition particulière du comonomère distingue le PVDF hétérogène d'un PVDF dit homogène pour lequel les chaînes de polymère présentent une distribution en teneur moyenne plus resserée. Ceci influe sur la cristallinité et sur la température de fusion Tf du PVDF. Un PVDF hétérogène présente une température de fusion Tf comprise généralement entre 160 et 172 C, plus précisément entre (172 û 340 m) et 172 C, plutôt entre (172-269 m) et 172 C, avantageusement entre (172-203 m) et 172 C, encore plus avantageusement entre (172-138 m) et 172 C où m désigne le pourcentage molaire global en comonomère(s). Sur la figure 1/3, les PVDF hétérogènes se situent donc au-dessus de la droite 2, plutôt au-dessus de la droite 3, avantageusement au-dessus de la droite 4, encore plus avantageusement au-dessus de la droite 5. A titre d'exemple, un copolymère hétérogène comprenant en poids 90% de VDF et 10% d'HFP (soit un pourcentage molaire global m de 4,53%), présente une température de fusion (déterminée par DSC, ASTM D3418) comprise entre 156,6 et 172 C, plutôt entre 159,8 et 172 C, avantageusement entre 162,8 et 172 C, encore plus avantageusement entre 165,7 et 172 C. Un copolymère homogène qui comprend la même teneur globale en HFP aurait une température de fusion d'environ 148 C. Le comonomère peut être le fluorure de vinyle, le trifluoroéthylène (VF3), le chlorotrifluoroéthylène (CTFE), le 1,2-difluoroéthylène, le tetrafluoroéthylène (TFE), l'hexafluoropropylène (HFP), les perfluoro(alkyl vinyl) éthers. Outre les comonomères cités, le PVDF hétérogène peut comprendre aussi un monomère non-fluoré tel qu'une oléfine, par exemple l'éthylène ou le propylène. Le comonomère est avantageusement l'HFP ou le CTFE. De préférence, le PVDF ne comprend comme monomères que le VDF et l'HFP ou le VDF et le CTFE. De préférence, le PVDF hétérogène comprend de 0,1 à 25%, avantageusement de 1 à 20%, de préférence de 1 à 15%, encore plus préférentiellement de 5 à 15% d'au moins un comonomère pour respectivement de 75 à 99,9%, avantageusement de 80 à 99%, de préférence de 85 à 99%, encore plus préférentiellement de 85 à 95% de VDF. On prépare le PVDF hétérogène par une polymérisation en milieu dispersé aqueux (émulsion ou suspension). La polymérisation en emulsion aqueuse s'effectue en présence d'au moins un agent tensioactif (émulsifiant) choisi parmi les agents tensioactifs habituels, par exemple il peut s'agir de C6F13C2H4SO3K ou des agents tensioactifs décrits dans US 2559752 ou dans US 3311566. La polymérisation en suspension aqueuse s'effectue en présence d'un agent dispersant choisi parmi les agents habituels, par exemple un alcool polyvinylique, un éther de cellulose hydrosoluble (par ex. méthylcelluloses, méthylhydroxypropylcelluloses). La polymérisation est amorcée par au moins un amorceur radicalaire organique ou hydrosoluble. II peut s'agir par exemple d'un peroxyde (par ex. le peroxyde de ditertiobutyle), d'un peroxydicarbonate de dialkyle (par ex. le peroxydicarbonate de n-propyle, le peroxydicarbonate d'isopropyle) ou d'un persufate. Pour chaque étape de la polymérisation, l'amorceur peut être mis en oeuvre en totalité au départ ou par portions successives ou bien introduit en continu. La quantité d'amorceur est généralement comprise entre 0,02 et 3% en poids par rapport aux monomères introduits. Les masses moléculaires peuvent être éventuellement contrôlées par au moins un agent de transfert. Il peut s'agir par exemple d'une cétone (par ex. acétone), d'un aldéhyde, d'un alcool (par ex. tert-butanol, alcool isopropylique), d'une oléfine. La quantité d'agent de transfert est généralement comprise entre 0,1 et 5% en poids par rapport aux monomères introduits. Pour chaque étape de la polymérisation (comme par exemple pour les étapes des deux méthodes de préparation qui sont données ci-après), l'agent de transfert éventuel peut être mis en oeuvre en totalité au départ ou par portions successives ou bien introduit en continu. La polymérisation est généralement conduite entre 50 et 130 C, sous une 15 pression comprise entre 30 et 200 bars. Différentes méthodes possibles de préparation d'un PVDF hétérogène sont données. Selon une 1 ère méthode, on peut : - dans une 1 èf8 étape, polymériser le VDF et le comonomère, puis 20 - dans une 2ème étape, après avoir converti entre 10 et 60%, on n'introduit et ne polymérise plus que du VDF. Au cours de la 1 ère étape, on peut introduire le VDF initialement en totalité mais il peut être préférable de n'introduire qu'une partie de la charge, le reste étant ajouté progressivement en cours de copolymérisation de façon à maintenir une 25 pression constante dans le réacteur. Le comonomère est introduit en une seule fois ou progressivement selon sa réactivité avec le VDF. Au cours de la 2ème étape, on poursuit la polymérisation avec du VDF uniquement. Des exemples sont donnés dans la demande EP 0280591 Al. 30 exemple 1 illustrant la 1 èfe méthode: copolymère hétérogène VDF/C2F3C1 12% en poids C F3C1 Dans un autoclave de 60 litres, on introduit 40 litres d'eau désionisée, 40 g d'émulsifiant de formule C6F13C2H4SO3K, 4 g de pyrophosphate de sodium, 4 g de persulfate de potassium et 500 g d'une paraffine fondant entre 54 et 56 C. On règle la température à 80 C, on purge le réacteur sous vide et on introduit 50 g d'acétone, 600 g de C2F3CI et on admet une pression de 90 bar de VDF. Lorsque la baisse de pression atteint 3 bar, on introduit de façon régulière du VDF pour maintenir la pression à 90 bar. On introduit alors le C2F3CI à raison de 0,3 g de C2F3CI par gramme de VDF qui est introduit pour maintenir la pression à 90 bar. Après 5,46 kg de VDF et 1,64 kg de C2F3CI, on arrête l'alimentation en C2F3CI et on ajoute 400 g d'acétone et 1 g de persulfate de potassium, puis 6,82 kg de VDF à une vitesse permettant de maintenir la pression à 90 bar. La vitesse d'introduction du VDF est de l'ordre de 3 kg/h pendant et après l'ajout de C2F3CI. On dégaze le réacteur et on récupère un latex à 33% d'extrait sec de composition hétérogène par microscopie contenant un taux global de 12% poids de C2F3CI. Selon une 2ème méthode, on peut : dans une 1 ère étape, introduire dans le réacteur et polymériser une 1 ère charge de VDF, puis - dans une 2ème étape, après avoir obtenu une certaine conversion en polymère, avantageusement comprise entre 50 et 90%, de préférence entre 70 et 80%, introduire le comonomère et le VDF. Le comonomère peut être introduit soit en une seule fois soit progressivement. La vitesse d'introduction du comonomère dépend du moment d'introduction. Par exemple, dans le cas où le comonomère, notamment l'HFP, est introduit après une conversion supérieure à 80%, le comonomère doit être introduit rapidement, c'est-à-dire en une seule fois. A l'inverse, lorsque le comonomère, notamment l'HFP, est introduit pour une conversion comprise entre 50 et 80%, le comonomère peut être introduit rapidement ou progressivement. Des exemples sont donnés dans EP 0456019 Al. exemple 1 illustrant la 2ème méthode: copolymère hétérogène VDF/HFP 10% en poids HFP) On charge dans un réacteur de 400 litres, 206 kg d'eau desionisée, 100 g de perfluorodécanoate d'ammonium, 12 g de paraffine. On élève la température à 90 C et on charge 9 kg de VDF et 3 kg de trichlorofluorométhane (TCFM). Lorsque la température est stabilisée, on injecte 0,45 kg de peroxydicarbonate d'isopropyle sous la forme d'une émulsion comprenant 1 %poids d'IPP dans de l'eau contenant 0,15% de perfluorodécanoate d'ammonium. Puis, l'amorceur est injecté progressivement de façon à maintenir la polymérisation du VDF à une vitesse de l'ordre de 27 kg/heure. Lorsqu'approximativement 61 kg de VDF ont été introduits et polymérisés, soit environ 75% du VDF total, on introduit 9 kg d'HFP en continu à une vitesse de 45 kg/heure et on introduit en continu aussi du VDF. On injecte encore de l'IPP pour favoriser la copolymérisation. On poursuit jusqu'à avoir introduit 82 kg de VDF. Le PVDF hétérogène a une viscosité de 1,4 kP (230 C, 100 s-') et une température de fusion de 163-168 C. exemple 2 illustrant la 2ème méthode: copolymère hétérogène VDF/HFP 10% en poids HFP) On reprend les conditions de l'exemple 1 précédent mais en présence de 1,4 kg de TCFM et une teneur initiale en IPP de 0,05%poids par rapport à la charge initiale en VDF. Le PVDF hétérogène a une viscosité de 15,4 kP (230"C, 100 s-i) et une température de fusion de 163-168 C. exemple 3 illustrant la 2ème méthode: copolymère hétérogène VDF/HFP 10% en poids HFP) On reprend les conditions de l'exemple 1 mais en adaptant la teneur en TCFM pour obtenir un PVDF hétérogène ayant une viscosité de 2350 Pa s (230 C, 100 s-') et une température de fusion de 166 C.30 La 2ème méthode peut être utilisée avec profit pour des copolymères hétérogènes VDF/HFP ayant une teneur globale en HFP comprise entre 5 et 15% poids. Selon une 3ème méthode, on introduit en une seule fois dans le réacteur et on polymérise une charge comprenant le VDF et le comonomère, puis on laisse la copolymérisation se poursuivre jusqu'à la fin. La totalité des monomères est donc introduite en une seule fois au départ de la polymérisation. Des exemples sont donnés dans EP 0552931 B1. Ainsi, un PVDF selon ce brevet est décrit comme étant constitué de nodules élastomériques de copolymère hétérogène de VDF et de comonomère(s) représentant plus de 55% en poids du PVDF, dispersés dans une phase continue cristalline de quasi-polymère de VDF représentant au moins 10% en poids du PVDF. Par nodules élastomériques, on désigne la fraction du PVDF extraite par trempage d'une coupe microtomique d'une épaisseur de 0,1 pm dans la méthyléthylcétone à température ambiante pendant 16 heures. Cette fraction, qui constitue la phase élastomérique contient la quasi totalité de(s) comonomère(s) du PVDF. La taille des nodules est comprise entre 0, 05 et 1,5 m. Par quasi-polymère de VDF, on désigne la fraction du PVDF non extraite par trempage de la coupe microtomique. Cette fraction qui constitue la phase continue cristalline du PVDF est constituée essentiellement de quasi polymère de VDF, c'est-à-dire d'un polymère de VDF dont les chaînes de polymère sont constituées essentiellement de VDF. Les trois méthodes ainsi décrites à titre d'illustration de procédés de préparation d'un PVDF hétérogène se distinguent du procédé dans lesquel il n'y a qu'une étape au cours de laquelle le VDF et le comonomère sont injectés en une seule fois dans le réacteur. Elles se distinguent aussi des procédés en une seule étape dans lesquels le VDF et le comonomère sont injectés progressivement en conservant un rapport massique VDF/comonomère constant. Une autre méthode de préparation d'un PVDF hétérogène consiste à mélanger de façon intime une poudre de PVDF homopolymère et une poudre de PVDF copolymère homogène. Il est possible aussi de mélanger une dispersion ou une suspension aqueuse d'un PVDF homopolymère et une dispersion ou une suspension aqueuse d'un PVDF copolymère homogène. Avantageusement, le PVDF hétérogène a une viscosité allant de 100 Pa.s à 10000 Pa.s, de préférence entre 300 et 3000 Pa.s la viscosité étant mesurée à 230 C, à un gradient de cisaillement de 100 s"' à l'aide d'un rhéomètre capillaire. S'agissant de l'agent d'interface (B), on désigne ainsi tout produit qui mélangé avec (A) dans les conditions citées plus haut pour faire un mélange maître améliore l'efficacité du mélange maître en tant qu'agent d'extrusion. A titre d'exemple d'agent d'interface (B), on peut citer : a) les silicones ; b) les copolymères silicones-polyéthers ; c) les polyesters aliphatiques, tels que le poly(butylène adipate), poly(acide lactique) et les polycaprolactones ; d) les polyesters aromatiques tels que par exemple le diisobutyl ester d'acide phtalique ; e) les polyéthers tels que par exemple les polyéthers polyols et les poly(oxyde d'alkylène) tels que par exemple définis dans US 4855360 ; f) les oxydes d'amine tels que par exemple l'oxyde d'octyldiméthyl amine ; g) les acides carboxyliques tels que par exemple l'acide hydroxy-25 butanedioïque ; h) les esters d'acide gras tels que le monolaurate de sorbitane. Sans être tenu par une quelconque interprétation, il est possible que la fonction de l'agent d'interface (B) soit de stabiliser le PVDF hétérogène (A). II interagit 30 physiquement et/ou chimiquement avec le PVDF hétérogène (A). Avantageusement, (B) est un polyéther, de préférence choisi parmi des oligomères ou des polymères ayant des motifs oxyde d'alkylène (par ex. oxyde d'éthylène ou de propylène) ou une polycaprolactone. On peut citer à titre d'exemple le poly(oxyéthylène)glycol appelé communément polyéthylène glycol (PEG). Avantageusement , la masse moléculaire moyenne en nombre Mn est comprise entre 400 et 15000 g/mole (celle-ci peut être par exemple déterminée à l'aide de mesures de viscosités) et la température de fusion comprise entre 50 et 80 C. A titre d'exemple de PEG on peut citer le PLURIOL E de la société BASF ou le POLYGLYKOL de la société CLARIANT. On ne sortirait pas du cadre de l'invention en utilisant un mélange de deux ou plusieurs polyéthers. Ces PEG et d'autres exemples de PEG sont décrits dans les brevets US 5587429 et US 5015693. Ainsi, on peut citer : - le polyéthylène glycol de formule H(OC2H4)r,OH où n est un entier proche de 15 76, compris entre 70 et 80 ; - H(OC2H4)d[OCH(CH3)CH2]e(OC2H4)fOH où d, e et f désignent des entiers avec d+f est proche de 108, compris entre 100 et 110, et e proche de 35, entre 30 et 40 ; - le CARBOWAX 3350 ayant une masse moléculaire moyenne en nombre 20 d'environ 3500 g/mol ; le CARBOWAX 8000 ayant une masse moléculaire moyenne en nombre d'environ 8000 g/mol ; - le POLYGLYCOL 8000 de CLARIANT ayant une masse moléculaire moyenne en nombre comprise entre 7000 et 9000 g/mol. 25 La polycaprolactone a de préférence une masse moyenne en nombre comprise entre 1000 et 32000, de préférence entre 2000 et 10000, et encore plus préférentiellement entre 2000 et 4000 g/mol. 30 S'agissant de la résine thermoplastique (D), celle-ci peut être une polyoléfine, une résine styrénique, un polyester ou un PVC. La polyoléfine peut être par exemple : • un polyéthylène, notamment un polyéthylène basse densité (LDPE), haute densité (HDPE), basse densité linéaire (LLDPE), très haute densité (UHDPE). II peut s'agir d'un polyéthylène obtenu à l'aide d'un catalyseur du type métallocène ou plus généralement d'un catalyseur dit monosite , d'un catalyseur de type Phillips ou d'un catalyseur de type Ziegler-Natta. • un polypropylène, notamment un polypropylène iso- ou syndiotactique ; • un polypropylène biorienté ; • un polybutène (obtenus à partir du butène-1) ; • un poly(3-méthyl butène) ou un poly(4-méthyl pentène). On ne sortirait pas du cadre de l'invention dans le cas de l'extrusion d'un mélange chargé de deux ou plusieurs polyoléfines, par exemple un mélange 15 d'un LLDPE avec un LDPE. Le mélange maître est particulièrement intéressant pour les polyéthylènes de haute masse moléculaire et/ou présentant une distribution de masses moléculaires étroites (typiquement telle que l'indice de polymolécularité est 20 inférieur à 3, plutôt inférieur à 2,5, et encore mieux inférieur à 2,2). II est particulièrement utile pour l'extrusion d'une polyoléfine, notamment un polyéthylène, sous forme de film. On désigne par résine styrénique un homopolystyrène ou un copolymère du 25 styrène renfermant au moins 50% en poids de styrène. II peut s'agir d'un polystyrène cristal, d'un polystyrène choc, d'un copolymère acrylonitrilebutadiène-styrène (ABS) ou d'un copolymère séquencé, par exemple un copolymère comprenant du styrène et un diène. 30 Le polyester peut être par exemple le poly(éthylène téréphtalate) (PET) ou le poly(butylène téréphtalate) (PBT). La résine thermoplastique peut être chargée c'est-à-dire contenir des particules organiques ou minérales dispersées. La charge minérale peut être par exemple une silice, une alumine, une zéolithe, un oxyde de titane, un carbonate (par ex. de sodium, de potassium), de l'hydrotalcite, du talc, un oxyde de zinc, un oxyde de magnésium ou de calcium, une terre de diatomée, du noir de carbone,... Il peut s'agir aussi d'un pigment minéral. Les particules organiques peuvent être par exemple celles d'un pigment organique ou bien d'un antioxydant. S'agissant de l'agent d'extrusion, celui-ci comprend au moins un PVDF hétérogène (A) et au moins un agent d'interface (B), éventuellement dilués dans une polyoléfine (C). Les proportions respectives de (A) et (B) en poids peuvent être telles que (A) / (B) est compris entre 10/90 et 90/10 et de préférence entre 30/70 et 70/30 et mieux encore entre 40/60 et 60/40. Lorsque (A) et (B) sont dilués dans une polyoléfine (C) pour donner un mélange maître, la proportion en poids de (A) et (B) est de 1 à 30%, de préférence de 1 à 10%, préférentiellement de 1,5 à 10%, encore plus préférentiellement de 2 à 10% pour respectivement de 70 à 99%, de préférence de 90 à 99%, préférentiellement de 90 à 98,5%, encore plus préférentiellement de 90 à 98% de (C). L'agent d'extrusion est préparé en mélangeant au moins un PVDF hétérogène (A) et au moins un agent d'interface (B). Ce mélange peut être ensuite utilisé tel quel ou bien être dilué dans une polyoléfine (C) (par ex. un polyéthylène ou un polypropylène) sous forme d'un mélange maître. Le mélange de (A) et de (B) ou bien le mélange maître se présente sous forme d'une poudre ou de granulés. Le procédé d'obtention de l'agent d'extrusion comprend donc une étape de mélange de (A) et de (B), suivie d'une étape de mise sous la forme d'une poudre ou de granulés, et éventuellement une étape de dilution du mélange dans une polyoléfine, suivie d'une étape de mise sous la forme d'une poudre ou de granulés. L'étape de mélange de (A) et de (B) est réalisée à l'aide de tout moyen de mélange adapté aux matières thermoplastiques. On peut utiliser par exemple une extrudeuse ou une malaxeuse. On peut aussi avantageusement utiliser la technique de compactage. Celle-ci consiste à introduire (A) et (B), tous deux sous forme de poudres, dans une presse à granuler, puis à forcer le mélange à travers une filière. La figure 2/3 représente schématiquement le principe de fonctionnement d'une presse à granuler. Celle-ci comprend un galet en rotation qui vient comprimer/mélanger le mélange de (A) et de (B), puis le mélange est pressé dans les canaux de compression de la filière perforée de façon à former un granulé cylindrique qui est ensuite découpé à l'aide d'un dispositif de coupe situé sous la filière. La friction engendrée lors du mélange des poudres dans la presse permet de passer le point de fusion de l'agent d'interface (B). De préférence, et de façon surprenante, une bonne efficacité est obtenue lorsque le mélange est réalisé de telle sorte que le PVDF hétérogène (A) est solide et l'agent d'interface (B) est fondu dans sa masse ou à sa surface. De préférence, la température à laquelle est réalisé le mélange de (A) et de (B) est choisie de telle sorte que (B) présente une viscosité pas trop faible. La température est choisie pour que : • l'agent d'interface (B) soit à l'état fondu dans sa masse ou à sa surface et • le PVDF hétérogène (A) à l'état solide. L'agent d'interface est dit fondu dans sa masse lorsqu'il est entièrement liquide. II est dit fondu à sa surface lorsque les particules d'agent d'interface sont recouvertes par une couche superficielle fondue et sont solides en leur coeur. La technique de compactage est bien adaptée à cela mais il est possible d'utiliser aussi une extrudeuse fonctionnant avec des températures de zone judicieusement choisies et contrôlées. Le mélange de (A) et (B) est de préférence effectué à une température comprise entre 10 et 120 C, avantageusement entre 20 et 100 C, de préférence entre 40 et 100 C, encore plus préférentiellement entre 60 et 100 C. En opérant ainsi, on a constaté qu'on obtient une meilleure efficacité qu'en opérant à une température telle que (A) et (B) sont tous deux à l'état fondu. Une température inférieure à 120 C permet de ne pas dégrader thermiquement l'agent d'interface (B) ce qui pourrait affecter son efficacité dans le mélange ou conduire à un jaunissement. Pour favoriser un mélange intime, on préfère que le PVDF hétérogène (A) soit sous forme d'une poudre, c'est-à-dire sous forme dispersée. Sans être tenu par aucune théorie, il est possible que la meilleure efficacité de l'agent d'extrusion par rapport à d'autres solutions, soit liée au fait que (A) et (B) interagissent physiquement et/ou chimiquementlors de l'étape de mélange. Cette façon de faire est plus efficace que celle consistant par exemple à ajouter à la résine thermoplastique un mélange maître de (A) et un mélange maître de (B), pour laquelle il n'y a pas un aussi bon contact entre (A) et (B) avant le contact avec la résine thermoplastique. Elle est plus efficace aussi que la méthode consistant à introduire (A) et (B) séparément. La dilution dans la polyoléfine (C) peut être réalisé dans tout outil de mélange des matières plastiques que connaît l'homme du métier. II peut s'agir par exemple d'une extrudeuse ou d'un malaxeur. De préférence, il s'agit d'une extrudeuse. Avantageusement lorsque la résine thermoplastique est une polyoléfine, on choisit une polyoléfine (C) de même nature., c'est-à-dire qu'il s'agit par exemple de deux polyéthylènes ou de deux polypropylènes et de préférence ayant des viscosités peu éloignées. On ne sortirait pas du cadre de l'invention si des additifs de type absorbeurs UV ou antioxydants étaient ajoutés à l'agent d'extrusion. [Utilisation]30 L'agent d'extrusion est utilisé pour réduire ou éliminer les défauts de surface qui apparaissent lors de l'extrusion de la résine thermoplastique. II réduit de façon significative le temps permettant d'obtenir une extrusion stable et sans défaut dans une gamme de paramètre d'extrusion qui normalement présente des instabilités importantes d'extrusion. Etant plus efficace que d'autres agents d'extrusion déjà commercialisés, l'agent d'extrusion de l'invention permet de réduire la quantité à ajouter à la résine thermoplastique. Ceci permet de : - réduire les coûts associés à l'extrusion ; - réduire les problèmes de coloration et/ou d'odeur liés à la décomposition de l'agent d'interface ; - réduire les risques d'interactions chimiques entre l'agent d'interface et/ou le polymère fluoré et les éventuels autres additifs de la résine thermoplastique, notamment les antioxydants. L'agent d'extrusion et la résine thermoplastique sont mis en contact à l'état solide avant l'extrusion. Ils peuvent être prémélangés à l'état solide ou simplement introduits dans la trémie de l'extrudeuse. L'agent d'extrusion peut aussi être introduit à l'état fondu en un point quelconque de l'extrudeuse qui sert à extruder la résine thermoplastique, par exemple à l'aide d'une extrudeuse latérale. L'agent d'extrusion est particulièrement utile pour l'extrusion d'une résine thermoplastique sous forme d'un film ou bien sous forme d'un tube, d'un profilé, d'un corps creux,... Outre les avantages déjà mentionnés, il facilite l'obtention d'une surface lisse et sans défaut, ce qui est particulièrement important dans le cas d'un film pour obtenir de bonnes propriétés optiques. L'agent d'extrusion permet aussi de réduire la pression au niveau de l'entrefer de la filière ainsi que le taux de gels. Il permet aussi dans une certaine mesure de réduire les dépots en sortie de filière. L'agent d'extrusion est utilisé sous forme de granulés ou sous forme d'une poudre. La proportion de mélange maître à introduire dans la résine thermoplastique est avantageusement telle que la quantité de (A)+(B) par rapport à la résine thermoplastique est de l'ordre de 100 ppm à 100000 ppm, avantageusement de 1000 à 80000 ppm, de préférence de 1000 à 10000 ppm. [Exemples] Produits utilisés On a utilisé les produits suivants : INNOVEX LL0209AA désigne un polyéthylène basse densité linéaire de MFI 0,9 g/10 min (190 C, 2,16 kg) vendu par la société INNOVENE (auparavant vendu par BP Chemicals). LACQTENE 1003FE23 désigne un polyéthylène basse densité de MFI 0,3 g/10 min (190 C, 2,16 kg) vendu par TOTAL PETROCHEMICALS (auparavant 15 par ATOFINA). PVDF-1 : PVDF hétérogène préparé selon l'exemple 3 illustrant la 2ème méthode. C'est un PVDF hétérogène VDF-HFP (10% poids HFP) de température de fusion : 166 C et de viscosité de 2350 Pa s (230 C, 100 s-'). PVDF-2 : PVDF homogène VDF-HFP (11% poids HFP) de MVI 1,5 cm3/ 10 20 minutes (230 C, 5 kg), de température de fusion : 140 -145 C et de viscosité de 1600 Pas (230 C, 100 s-'). Pluriol E 9000P : PEG vendu par la société BASF de masse moléculaire 9000 g/mol. Mélange maître MM-1 On incorpore par extrusion monovis dans du LL0209AA 5% de PVDF-2. Le mélange maître ainsi obtenu est noté MM-1 (il contient donc globalement en poids 95% de LL0209AA et 5% de PVDF-2). Mélange maître MM-2 25 30 On incorpore par extrusion monovis dans du LL0209AA 5% de PVDF-1. Le mélange maître ainsi obtenu est noté MM-2 (il contient donc globalement en poids 95% de LL0209AA et 5% de PVDF-1). Mélanqe maître MM-3 On prépare un mélange à sec renfermant en poids 60% de PVDF-2 et 40% de Pluriol E 9000P. Ce mélange est ensuite incorporé par extrusion monovis à hauteur de 5 % en poids dans du LL0209AA. Le mélange maître ainsi obtenu est noté MM-3 (il contient donc globalement : 95% de LL0209AA, 3% de PVDF- 2 et 2% de PEG). Mélanqe maître MM-4 On prépare un mélange à sec renfermant en poids 60% de PVDF-1 et 40% de Pluriol E 9000P. Ce mélange est ensuite incorporé par extrusion monovis à hauteur de 5 % en poids dans du LL0209AA. Le mélange maître ainsi obtenu est noté MM-4 (il contient donc globalement : 95% de LL0209AA, 3% de PVDF-1 et 2% de PEG). Dans les exemples suivants tous les essais d'extrusion film ont été réalisés à 8 kg/heure. Dans les exemples ci-après, le polymère qui sert de base à cette étude est un mélange de 70% en poids de polyéthylène INNOVEX LL0209AA et de 30% de polyéthylène LACQTENE 1003FE23. Ce mélange est nommé mélange (Pol). Exemple 1 Extrusion à 190 C du mélange (Pol), sur une ligne d'extrusion soufflage de gaine de la société COLLIN de diamètre de vis 30 mm, de L/D = 25 avec une filière de 50,5 mm de diamètre et de 0,8 mm d'entrefer. Lors de cette extrusion le défaut melt fracture apparaît instantanément. Après 120 minutes d'extrusion le défaut persiste sur la totalité du film produit, puis l'expérience est stoppée. Exemples 2 à 5 On reprend les mêmes conditions d'essai avec les mélanges maîtres MM-1 à MM-4 (voir le graphe de la figure 3/3).5 Tableau I exemples temps pour atteindre 0% défaut (min) aucun additif défaut persistant même après 120 min d'extrusion MM-1 (comp.) PVDF homogène 90 MM-2 (inv.) PVDF hétérogène 55 MM-3 (comp.) PVDF homogène + 70 PEG MM-4 (inv.) PVDF hétérogène + 45 PEG D'après les résultats obtenus, on constate que les mélanges maîtres peuvent être classés par efficacité décroissante dans l'ordre : MM-1 REVENDICATIONS 1. Agent d'extrusion comprenant au moins un PVDF hétérogène (A) et au moins un agent d'interface (B), éventuellement dilués dans une polyoléfine (C). 2. Agent d'extrusion selon la revendication 1 caractérisé le rapport pondéral (A) / (B) est compris entre 10/90 et 90/10, préférence entre 30/70 et 70/30, mieux encore entre 40/60 et 60/40. 10 3. Agent d'extrusion selon l'une des revendication 1 ou 2 caractérisé en ce que la proportion en poids de (A) et (B) est de 1 à 30%, de préférence de 1 à 10%, préférentiellement de 1,5 à 10%, encore plus préférentiellement de 2 à 10% pour respectivement de 70 à 99%, de préférence de 90 à 99%, préférentiellement de 90 à 98,5%, encore plus préférentiellement de 90 à 98% 15 de (C). 4. Agent d'extrusion selon l'une quelconque des revendications 1 à 3 caractérisé en ce que le PVDF hétérogène de 0,1 à 25%, avantageusement de 1 à 20%, de préférence de 1 à 15%, encore plus préférentiellement de 5 à 15% 20 d'au moins un comonomère pour respectivement de 75 à 99,9%, avantageusement de 80 à 99%, de préférence de 85 à 99%, encore plus préférentiellement de 85 à 95% de VDF. 5. Agent d'extrusion selon l'une quelconque des revendications 1 à 4 25 caractérisé en ce que le comonomère est choisi parmi le fluorure de vinyle, le trifluoroéthylène (VF3), le chlorotrifluoroéthylène (CTFE), le 1,2-difluoroéthylène, le tetrafluoroéthylène (TFE), l'hexafluoropropylène (HFP), les perfluoro(alkyl vinyl) éthers. 30 6. Agent d'extrusion selon l'une quelconque des revendications 1 à 5 caractérisé en ce que le PVDF hétérogène présente une température de fusion Tf comprise entre 160 et 172 C.5 7. Agent d'extrusion selon l'une quelconque des revendications 1 à 5 caractérisé en ce que le PVDF hétérogène présente une température de fusion Tf comprise entre (172 û 340 m) et 172 C, plutôt entre (172-269 m) et 172 C, avantageusement entre (172-203 m) et 172 C, encore plus avantageusement entre (172-138 m) où m désigne le pourcentage molaire global en comonomère(s). 8. Agent d'extrusion selon l'une quelconque des revendications 1 à 7 caractérisé en ce que l'agent d'interface (B) est choisi parmi : a) les silicones ; b) les copolymères silicones-polyéthers ; c) les polyesters aliphatiques, tels que le poly(butylène adipate), poly(acide lactique) et les polycaprolactones ; d) les polyesters aromatiques tels que le diisobutyl ester d'acide phtalique ; e) les polyéthers tels que les polyéthers polyols et les poly(oxyde d'alkylène) ; f) les oxydes d'amine tels que l'oxyde d'octyldiméthyl amine ; g) les acides carboxyliques tels que l'acide hydroxy-butanedioïque ; h) les esters d'acide gras tels que le monolaurate de sorbitane. 9. Agent d'extrusion selon l'une quelconque des revendications 1 à 7 caractérisé en ce que l'agent d'interface (B) est choisi parmi les oligomères ou 25 polymères ayant des motifs oxyde d'alkylène ou une polycaprolactone. 10. Agent d'extrusion selon l'une quelconque des revendications 1 à 7 caractérisé en ce que l'agent d'interface (B) est choisi parmi le polyéthylène glycol de formule H(OC2H4)ä OH où n est un entier compris entre 70 et 80 ou de 30 formule H(OC2H4)d[OCH(CH3)CH2]e(OC2H4)fOH où d, e et f désignent des entiers avec d+f compris entre 100 et 110, et e compris entre 30 et 40. 11. Agent d'extrusion selon l'une quelconque des revendications 1 à 7 dans laquelle l'agent d'interface (B) est un polyéthylène glycol (PEG). 12. Agent d'extrusion selon la revendication 11 caractérisé en ce que le PEG a une masse moléculaire moyenne en nombre Mn comprise entre 400 et 15000 g/mole. 13. Agent d'extrusion selon la revendication 11 ou 12 caractérisé en ce que le PEG a une température de fusion comprise entre 50 et 80 C. 14. Utilisation d'un agent d'extrusion tel que défini à l'une quelconque des revendication 1 à 13 pour réduire ou éliminer les défauts de surface qui apparaissent lors de l'extrusion d'une résine thermoplastique (D). 15 15. Utilisation selon la revendication 14 caractérisée en ce que la résine thermoplastique (D) est une polyoléfine, une résine styrénique, un polyester ou un PVC. 16. Utilisation selon l'une des revendications 14 ou 15 caractérisée en ce 20 que la résine thermoplastique (D) contient des particules organiques ou minérales dispersées. 25